(57)【要約】従来の天然い草や人工い草に代わる、天然の植物繊維を使用し、質感や肌触りも天然の物に近く、柔軟性の有る芯を断面の中心に入れることで、径方向の圧縮力にも強く潰れ難く折れ難い人工い草を提供する【解決手段】  柔軟性を有する芯材に、植物繊維を主原料したパルプを抄紙し、帯状に仕上げ、その帯紙を巻き付ける様に撚って撚紙を形成し、更に、防水、防カビ加工をしたもので、これを織機で製織し畳表や壁材等の建築資材として使用するものである。【選択図】    図１
0003103238.tif 000002
【実用新案登録請求の範囲】
【請求項１】
畳表や壁材等の建築資材の材料として用いる人工い草において、柔軟性を有する芯材（１）を設け、その芯材（１）に植物繊維を主原料としたパルプを抄紙し、帯状に仕上げた、帯紙（２）を巻き付ける様に撚って撚紙（３）を設け、更に、該撚紙（３）に防水、防カビ加工をしたことを特徴とする建築材料用人工い草及びそれを使用した建築資材。
【請求項２】
前記芯材（１）は、麻糸、綿糸、化学繊維、及びピアノ線や銅線等の柔軟性の有るものを使用し、その直径を０．１ｍｍ〜０．８ｍｍとしたことを特徴とする請求項１記載の建築材料用人工い草及びそれを使用した建築資材。
【請求項３】
前記帯紙（２）用のパルプの主原料である植物としては、針葉樹、広葉樹、及びケナフ、草、竹等の繊維を使用し、抄紙した紙の厚みを０．２ｍｍ〜０．５ｍｍとし、幅１０ｍｍ〜１８ｍｍの帯状に仕上げたことを特徴とする請求項１及び２記載の建築材料用人工い草及びそれを使用した建築資材。
【請求項４】
前記撚紙（３）の直径は、０．８ｍｍ〜１．５ｍｍとし、更に、該撚紙（３）にアクリル樹脂及びフッ素樹脂を含侵させ、防水、防カビ処理（４）をすることを特徴とする請求項１〜３記載の建築材料用人工い草及びそれを使用した建築資材。
【請求項５】
前記防水、防カビ処理（４）をした撚紙（３）を織機で、織込み密度３０００〜４０００本／ｍ２及び質量７００〜１０００ｇで製織することを特徴とする請求項１〜４記載の建築材料用人工い草及びそれを使用した建築資材。
【考案の詳細な説明】
【考案の詳細な説明】
【技術分野】
【０００１】  本考案は、帯状に仕上げた紙を、芯材に巻き付ける様に撚って撚紙を形成し、該撚紙をい草の代わりに織機で製織する事により、天然い草と同等もしくはそれ以上の性質を有する、畳表や壁材の建築資材に関するものである。
【背景技術】
【０００２】  従来主に畳表の材料として使用されている天然のい草は、冬に田植えをし、夏に刈り取る多年生の植物である、このい草を収穫する時は、変色を防ぐ為に、泥で染め、その後選別作業、製織作業を経て、畳表として使用されるものである。【０００３】  従来人工い草としては、特開Ｈ０６−３４６３１５などのポリプロピレンを使用した、中空部を有する模造い草があった、これはドーナツ状の断面有する、線状発泡構造体である。
更に、特開Ｈ０８−１７０４２２の様に、紙を使用し、中空部を有する様に撚った物も提案されている。【０００４】  又、従来日本では、和紙を細長い短冊状に切って、撚って撚紙にして、製織したものを古くから紙布として使用していた。
【考案が解決しようとする課題】
【０００５】  しかし、天然のい草は、天候により収穫量が左右され不安定であり、又、近年、労働力と成るい草栽培農家の高齢化、農業後継者の不足等の社会的問題や、収穫時に泥を使用する為、その後の作業時に埃や汚れ等の問題があった。
更に、天然のい草は、梅雨期などの湿度が高い時期に成ると、管理によってはカビが発生する等の問題があった。
その為、上記の様な人工のい草が提案された、しかし、合成樹脂を使用したものは、吸湿性に乏しく、質感や肌触りも天然の物には、劣っていた。
又、断面の中央部に中空部が有る為、径方向の圧縮力に弱く潰れ易いとか折れやすい等の問題が有った。
更に、質感や肌触りを改善した物で、上記紙を撚った物も提案されたが、これも断面の中央部に中空部が有る為、径方向の圧縮力に弱く潰れ易いとか折れやすい等の問題が有った。
本考案は、この様な問題を解決するために成されたものであり、天然の植物繊維を使用した紙を、柔軟性を有した芯材に巻付ける様に撚って、撚紙とし防水、防カビ加工することで、質感や肌触りも天然の物に近く、芯材を設けることで、径方向の圧縮力にも強く潰れ難く折れ難い人工い草を提供する。
【課題を解決するための手段】
【０００６】  上記課題を解決するため、本考案の人工い草は、柔軟性を有する芯材に、植物繊維を主原料したパルプを抄紙し、帯状に仕上げ、その帯紙を巻き付ける様に撚って撚紙を形成し、更に、防水、防カビ加工をしたもので、これを織機で製織し畳表や壁材等の建築資材として使用するものである。
【０００７】  前記芯材としては、麻糸、綿糸、化学繊維、及びピアノ線や銅線等の柔軟性の有るものを使用する、その場合芯材を変えることにより、質感を向上させたり、耐久性を向上させたり、その目的によって使用するもので、例えば敷物として使用する場合は、径方向の圧縮力に耐えられる様に、丈夫で直径のやや大き目の物を使用するものである。
又、その直径を０．１ｍｍ〜０．８ｍｍとしたものである。
【０００８】  前記帯紙用のパルプの主原料としては、針葉樹、広葉樹、及びケナフ、草、竹等の植物繊維を使用し、抄紙した紙の厚みを０．２ｍｍ〜０．５ｍｍとし、幅１０ｍｍ〜１８ｍｍの帯状に仕上げたもので、帯紙の原料を変えることで、撚紙の質感や肌触り等を変えるものである。
【０００９】  前記撚紙の直径としては、０．８ｍｍ〜１．５ｍｍとし、更に、該撚紙にアクリル樹脂及びフッ素樹脂を含侵させ、防水、防カビ処理をするもので、これは、撚紙の主原料として天然の植物繊維を使用するもので、当然湿度や温度によって、カビが発生するもので、それを防ぐ為である。
【００１０】  前記防水、防カビ処理をした撚紙を織機で、織込み密度３０００〜４０００本／ｍ２及び質量７００〜１０００ｇで製織するもので、
【考案を実施するための最良の形態】
【００１１】  考案の実施の形態について図面を参照して説明する。
本考案は図１に示す様に、まず、直径が０．１ｍｍ〜０．８ｍｍの麻糸、綿糸、化学繊維、及びピアノ線や銅線等の柔軟性を有する芯材（１）を設ける。【００１２】  次に、前記芯材（１）に、針葉樹、広葉樹、及びケナフ、草、竹等の植物繊維を原料としたパルプを抄紙し、厚みが０．２ｍｍ〜０．５ｍｍ、幅が１０ｍｍ〜１８ｍｍの帯状に仕上げた帯紙（２）を、芯材（１）が完全に隠れる様に、巻き付けながら撚って、撚紙（３）を設ける。【００１３】  前記撚紙（３）に、まずアクリル樹脂を含侵させ、更にフッ素樹脂を含侵させて、防水、防カビ処理（４）をおこなう。【００１４】  前記防水、防カビ処理（４）を施した撚紙（３）を織機で製織し、畳表や壁の内張り材及び天井の内張り材等の、建築資材として利用するものである。
【考案の効果】
【００１５】  本考案は、上述のとおり構成されているもので、次に記載する効果を奏する。
【００１６】  農作物では無いので、天候に左右されず工場生産が出来、安定的な供給が可能である。
【００１７】  変色を防ぐ為の泥染めも、する必要が無く、帯紙自体を染めることにより、自由に色を付ける事ができ、又、変色する事もないものである。
【００１８】  従来の人工い草と違って、芯材を入れる事により、径方向の強さが増して、圧縮力が加わっても、潰れ難い物である。
【００１９】  主原料として、天然の植物繊維を使用しているので、風合や肌触りも良い物である。
【図面の簡単な説明】
【図１】  本考案の状態を示す斜視面
【図２】  本考案の状態を示す拡大切欠け図
【図３】  本考案の状態を示す断面図
【図４】  本考案の実施状態を示す参考図
【符号の説明】
１  芯材
２  帯紙
３  撚紙
４  防水、防カビ処理
【図１】
0003103238.tif 000003
【図２】
0003103238.tif 000004
【図３】
0003103238.tif 000005
【図４】
0003103238.tif 000006